КЕРАМИЧЕСКИЙ ПОРОШКОВЫЙ МАТЕРИАЛ (ВАРИАНТЫ) И СПОСОБ ЕГО ИЗГОТОВЛЕНИЯ

2
2
50
1. Керамический порошковый материал, содержащий частицы оксида алюминия, которые имеют удельную поверхность (SSA) не меньше, чем 15 м/г и не больше, чем 75 м/г и сферичность, измеренную при помощи по меньшей мере одного показателя, выбранного из группы, в которую входят (i) средняя круглота не меньше, чем 0,710, измеренная при помощи корреляционного анализа круглоты изображения, и (ii) вогнутость меньше, чем 20%, причем вогнутость представляет собой процент частиц оксида алюминия для выборки, содержащей по меньшей мере 100 частиц, которые имеют вогнутый внешний периферийный участок, который тянется на расстояние не меньше, чем 10% d при контроле под просвечивающим электронным микроскопом, причем вогнутый внешний периферийный участок имеет отрицательный радиус кривизны, если смотреть изнутри частицы.
2
2. Керамический порошковый материал по п.1, в котором SSA составляет не больше, чем 60 м/г.
2
3. Керамический порошковый материал по п.2, в котором SSA составляет не больше, чем 50 м/г.
4. Керамический порошковый материал по п.1, в котором частицы оксида алюминия содержат альфа фазу оксида алюминия.
5. Керамический порошковый материал по п.4, в котором частицы оксида алюминия, по существу, образованы из альфа фазы оксида алюминия.
6. Керамический порошковый материал по п.5, в котором частицы оксида алюминия представляют собой частицы однокристалической альфа фазы оксида алюминия.
7. Керамический порошковый материал по п.1, в котором частицы оксида алюминия имеют вогнутость меньше, чем 15%.
8. Керамический порошковый материал по п.1, в котором частицы оксида алюминия имеют среднюю круглоту не меньше, чем 0,720.
50
9. Керамический порошковый материал, содержащий частицы оксида алюминия, которые имеют средний первичный размер частиц меньше, чем 135 нм, измеренный при контроле под просвечивающим электронным микроскопом, и сферичность, измеренную при помощи по меньшей мере одного показателя, выбранного из группы, в которую входят (i) средняя круглота не меньше, чем 0,710, измеренная при помощи корреляционного анализа круглоты изображения, и (ii) вогнутость меньше, чем 20%, причем вогнутость представляет собой процент частиц из оксида алюминия для выборки, содержащей по меньшей мере 100 частиц, которые имеют вогнутый внешний периферийный участок, который тянется на расстояние не меньше, чем 10% d при контроле под просвечивающим электронным микроскопом, причем вогнутый внешний периферийный участок имеет отрицательный радиус кривизны, если смотреть изнутри частицы.
10. Керамический порошковый материал по п.9, в котором средний первичный размер частиц составляет меньше, чем 125 нм.
85
50
11. Керамический порошковый материал, содержащий частицы оксида алюминия, которые имеют средний первичный размер частиц не больше, чем 135 нм, измеренный при контроле под просвечивающим электронным микроскопом, вторичный размер частиц, характеризуемый при помощи d не меньше, чем 150 нм, измеренный при помощи фотонно-корреляционной спектроскопии, и сферичность, измеренную при помощи по меньшей мере одного показателя, выбранного из группы, в которую входят (i) средняя круглота не меньше, чем 0,710, измеренная при помощи корреляционного анализа круглоты изображения, и (ii) вогнутость меньше, чем 20%, причем вогнутость представляет собой процент частиц из оксида алюминия для выборки, содержащей по меньшей мере 100 частиц, которые имеют вогнутый внешний периферийный участок, который тянется на расстояние не меньше, чем 10% d при контроле под просвечивающим электронным микроскопом, причем вогнутый внешний периферийный участок имеет отрицательный радиус кривизны, если смотреть изнутри частицы.
85
12. Керамический порошковый материал по п.11, в котором d составляет не меньше, чем 155 нм.
50
13. Керамический порошковый материал по п.11, в котором вторичный размер частиц дополнительно характеризуется при помощи d не больше, чем 135 нм.
2
2
85
50
14. Керамический порошковый материал, содержащий частицы оксида алюминия, которые имеют удельную поверхность (SSA) не меньше, чем 15 м/г и не больше, чем 75 м/г, средний первичный размер частиц меньше, чем 135 нм, измеренный при контроле под просвечивающим электронным микроскопом, вторичный размер частиц, характеризуемый при помощи d не меньше, чем 150 нм, измеренный при помощи фотонно-корреляционной спектроскопии, и сферичность, измеренную при помощи по меньшей мере одного показателя, выбранного из группы, в которую входят (i) средняя круглота не меньше, чем 0,710, измеренная при помощи корреляционного анализа круглоты изображения, и (ii) вогнутость меньше, чем 20%, причем вогнутость представляет собой процент частиц из оксида алюминия для выборки, содержащей по меньшей мере 100 частиц, которые имеют вогнутый внешний периферийный участок, который тянется на расстояние не меньше, чем 10% d при контроле под просвечивающим электронным микроскопом, причем вогнутый внешний периферийный участок имеет отрицательный радиус кривизны, если смотреть изнутри частицы.
15. Способ приготовления керамического порошкового материала, включающий:
комбинирование предшественника оксида алюминия с затравкой из альфа оксида алюминия, причем содержание затравки из альфа оксида алюминия составляет не меньше, чем 0,1% от суммарного веса предшественника оксида алюминия и затравки из альфа оксида алюминия;
2
50
преобразование предшественника оксида алюминия в частицы альфа оксида алюминия путем термообработки, причем частицы альфа оксида алюминия имеют удельную поверхность (SSA) не меньше, чем 15 м/г и сферичность, измеренную при помощи по меньшей мере одного показателя, выбранного из группы, в которую входят (i) средняя круглота не меньше, чем 0,710, измеренная при помощи корреляционного анализа круглоты изображения, и (ii) вогнутость меньше, чем 20%, причем вогнутость представляет собой процент частиц из альфа оксида алюминия для выборки, содержащей по меньшей мере 100 частиц, которые имеют вогнутый внешний периферийный участок, который тянется на расстояние не меньше, чем 10% d при контроле под просвечивающим электронным микроскопом, причем вогнутый внешний периферийный участок имеет отрицательный радиус кривизны, если смотреть изнутри частицы.